(57)【要約】【課題】成形時の流動性が高く、剛性と耐衝撃性の物性バランスに優れ、低光沢の成形体が得られるポリプロピレン系樹脂組成物及びこれを用いた射出圧縮成形体の提供。【解決手段】ホモポリプロピレン成分とエチレン−プロピレン共重合体成分とから構成され、ＭＦＲ、キシレン可溶分の極限粘度、エチレン−プロピレン共重合体成分の含有量、エチレン−プロピレン共重合体成分のプロピレン含量が各々所定の範囲内であるポリプロピレンと、エチレン−α−オレフィン（Ｃ４〜８）共重合体であり、ＭＦＲ、密度が各々所定の範囲内であるエラストマーと、エチレン−α−オレフィン（Ｃ４〜８）共重合体であり、長鎖分岐を有し、ＭＦＲ、密度が各々所定の範囲内であるエラストマーと、結晶核剤と、ステアリン酸マグネシウムとを特定の割合で含み、組成物全体でのＭＦＲが７０〜１００ｇ／１０分であるポリプロピレン系樹脂組成物。【選択図】なし【特許請求の範囲】
【請求項１】
（Ａ）成分：ホモポリプロピレン成分とエチレン−プロピレン共重合体成分とから構成され、２３０℃、２１．１８Ｎでのメルトマスフローレートが８０〜１１０ｇ／１０分であり、キシレン可溶分の極限粘度が２．３〜２．９ｄＬ／ｇであり、前記エチレン−プロピレン共重合体成分の含有量が当該ポリプロピレンの総質量に対して１３〜２０質量％であり、前記エチレン−プロピレン共重合体成分のプロピレン含量が前記エチレン−プロピレン共重合体成分の総質量に対して６９質量％超７９質量％以下であるポリプロピレンと、
（Ｂ）成分：α−オレフィンの炭素数が４〜８のエチレン−α−オレフィン共重合体であり、２３０℃、２１．１８Ｎでのメルトマスフローレートが５０〜７０ｇ／１０分であり、密度が０．８５７〜０．８７３ｇ／ｃｍ３であるエラストマーと、
（Ｃ）成分：α−オレフィンの炭素数が４〜８のエチレン−α−オレフィン共重合体であり、長鎖分岐を有し、２３０℃、２１．１８Ｎでのメルトマスフローレートが０．３〜１ｇ／１０分であり、密度が０．８５７〜０．８７３ｇ／ｃｍ３であるエラストマーと、
（Ｄ）成分：結晶核剤と、
（Ｅ）成分：ステアリン酸マグネシウムと、
を含み、
前記（Ａ）成分と前記（Ｂ）成分と前記（Ｃ）成分との合計質量を１００質量％としたときに、前記（Ａ）成分の含有量が８６〜９４質量％、前記（Ｂ）成分の含有量が３〜７質量％、前記（Ｃ）成分の含有量が３〜７質量％であり、
前記（Ｄ）成分の含有量が、前記（Ａ）成分と前記（Ｂ）成分と前記（Ｃ）成分との合計１００質量部に対し、０．０３〜２．５質量部であり、
前記（Ｅ）成分の含有量が、前記（Ａ）成分と前記（Ｂ）成分と前記（Ｃ）成分との合計１００質量部に対し、０．０５〜１質量部であり、
組成物全体での２３０℃、２１．１８Ｎでのメルトマスフローレートが７０〜１００ｇ／１０分であるポリプロピレン系樹脂組成物。
【請求項２】
（Ｆ）成分：２３０℃、２１．１８Ｎでのメルトマスフローレートが１５００〜２０００ｇ／１０分であるホモポリプロピレンをさらに含み、
前記（Ｆ）成分の含有量が、前記（Ａ）成分と前記（Ｂ）成分と前記（Ｃ）成分との合計１００質量部に対し、０．５〜５質量部である請求項１に記載のポリプロピレン系樹脂組成物。
【請求項３】
請求項１又は２に記載のポリプロピレン系樹脂組成物からなる射出圧縮成形体。
【請求項４】
自動車内装用である請求項３に記載の射出圧縮成形体。
【発明の詳細な説明】
【技術分野】
【０００１】
本発明は、ポリプロピレン系樹脂組成物及び射出圧縮成形体に関する。
【背景技術】
【０００２】
ポリプロピレンを主成分としたポリプロピレン系樹脂組成物は、安価である上に剛性等の機械的物性に優れることから、様々な用途に使用される。特に、エチレン−α−オレフィン共重合体エラストマー等のゴム成分を含むポリプロピレン系樹脂組成物は、耐衝撃性にも優れるため、自動車内装材、日用品、電気製品の筐体等の種々の分野で広く使用されている。
近年、ポリプロピレン系樹脂組成物には、特に自動車内装材の分野では、成形体の物性バランス（剛性、耐衝撃性等）の更なる向上、表面の光沢の低減等が求められるようになっている。成形体を射出成形法や射出圧縮成形法により製造する場合には、成形時の流動性の高さも求められる。
【０００３】
射出成形法や射出圧縮成形法に適したポリプロピレン系樹脂組成物として、例えば以下の（１）〜（２）が提案されている。
（１）特定のプロピレン・エチレン−ブロック共重合体、特定のエチレン・α−オレフィン共重合ゴム、ヒンダードアミン化合物、必要に応じて核剤、タルクをそれぞれ特定の割合で配合したプロピレン系樹脂組成物（特許文献１）。
（２）特定のプロピレン・エチレン−ブロック共重合体、タルク、特定のエチレン・α−オレフィン共重合ゴム、必要に応じてエチレンをそれぞれ特定の割合で配合したプロピレン系樹脂組成物（特許文献２）。
【先行技術文献】
【特許文献】
【０００４】
【特許文献１】特開平１１−３１５１８６号公報
【特許文献２】特開２００１−７２８２８号公報
【発明の概要】
【発明が解決しようとする課題】
【０００５】
射出圧縮成形法では、成形材料の金型への注入が、射出成形法に比べて低圧で行われるため、成形材料にはより高い流動性が求められる。前記（１）のプロピレン系樹脂組成物の流動性は、射出圧縮成形に用いるには充分とはいえない。
前記（２）のプロピレン系樹脂組成物の成形体は、物性バランスが充分とはいえない。また、このプロピレン系樹脂組成物には、光沢の低減、剛性の向上等の目的で、多くのタルクが含まれているため、成形体の耐傷付き性が低い問題や、比重が大きい問題もある。
【０００６】
本発明は、成形時の流動性が高く、剛性と耐衝撃性の物性バランスに優れ、低光沢の成形体が得られるポリプロピレン系樹脂組成物及びこれを用いた射出圧縮成形体を提供することを目的とする。
【課題を解決するための手段】
【０００７】
本発明は、以下の態様を有する。
〔１〕（Ａ）成分：ホモポリプロピレン成分とエチレン−プロピレン共重合体成分とから構成され、２３０℃、２１．１８Ｎでのメルトマスフローレートが８０〜１１０ｇ／１０分であり、キシレン可溶分の極限粘度が２．３〜２．９ｄＬ／ｇであり、前記エチレン−プロピレン共重合体成分の含有量が当該ポリプロピレンの総質量に対して１３〜２０質量％であり、前記エチレン−プロピレン共重合体成分のプロピレン含量が前記エチレン−プロピレン共重合体成分の総質量に対して６９質量％超７９質量％以下であるポリプロピレンと、
（Ｂ）成分：α−オレフィンの炭素数が４〜８のエチレン−α−オレフィン共重合体であり、２３０℃、２１．１８Ｎでのメルトマスフローレートが５０〜７０ｇ／１０分であり、密度が０．８５７〜０．８７３ｇ／ｃｍ３であるエラストマーと、
（Ｃ）成分：α−オレフィンの炭素数が４〜８のエチレン−α−オレフィン共重合体であり、長鎖分岐を有し、２３０℃、２１．１８Ｎでのメルトマスフローレートが０．３〜１ｇ／１０分であり、密度が０．８５７〜０．８７３ｇ／ｃｍ３であるエラストマーと、
（Ｄ）成分：結晶核剤と、
（Ｅ）成分：ステアリン酸マグネシウムと、
を含み、
前記（Ａ）成分と前記（Ｂ）成分と前記（Ｃ）成分との合計質量を１００質量％としたときに、前記（Ａ）成分の含有量が８６〜９４質量％、前記（Ｂ）成分の含有量が３〜７質量％、前記（Ｃ）成分の含有量が３〜７質量％であり、
前記（Ｄ）成分の含有量が、前記（Ａ）成分と前記（Ｂ）成分と前記（Ｃ）成分との合計１００質量部に対し、０．０３〜２．５質量部であり、
前記（Ｅ）成分の含有量が、前記（Ａ）成分と前記（Ｂ）成分と前記（Ｃ）成分との合計１００質量部に対し、０．０５〜１質量部であり、
組成物全体での２３０℃、２１．１８Ｎでのメルトマスフローレートが７０〜１００ｇ／１０分であるポリプロピレン系樹脂組成物。
〔２〕（Ｆ）成分：２３０℃、２１．１８Ｎでのメルトマスフローレートが１５００〜２０００ｇ／１０分であるホモポリプロピレンをさらに含み、
前記（Ｆ）成分の含有量が、前記（Ａ）成分と前記（Ｂ）成分と前記（Ｃ）成分との合計１００質量部に対し、０．５〜５質量部である〔１〕に記載のポリプロピレン系樹脂組成物。
〔３〕〔１〕又は〔２〕に記載のポリプロピレン系樹脂組成物からなる射出圧縮成形体。
〔４〕自動車内装用である〔３〕に記載の射出圧縮成形体。
【発明の効果】
【０００８】
本発明のポリプロピレン系樹脂組成物は、成形時の流動性が高い。また、本発明のポリプロピレン系樹脂組成物によれば、剛性と耐衝撃性の物性バランスに優れ、低光沢の成形体が得られる。
本発明の射出圧縮成形体は、剛性と耐衝撃性の物性バランスに優れ、低光沢である。
【発明を実施するための形態】
【０００９】
本発明のポリプロピレン系樹脂組成物（以下、「本樹脂組成物」ともいう。）は、下記（Ａ）成分と、下記（Ｂ）成分と、下記（Ｃ）成分と、下記（Ｄ）成分と、下記（Ｅ）成分とを含む。
本樹脂組成物は、下記（Ｆ）成分をさらに含んでもよい。
本樹脂組成物は、上記（Ａ）〜（Ｆ）成分以外の他の成分をさらに含んでもよい。
【００１０】
本樹脂組成物の組成物全体でのメルトマスフローレート（ＭＦＲ）は、７０〜１００ｇ／１０分であり、７０〜９０ｇ／１０分が特に好ましい。組成物全体でのＭＦＲが前記範囲の下限値以上であれば、射出圧縮成形の成形温度（例えば２００〜２４０℃）での流動性が充分に高く、射出圧縮成形用材料として有用である。組成物全体でのＭＦＲが前記範囲の上限値以下であれば、成形品の物性バランス（剛性、耐衝撃性）に優れる。
【００１１】
組成物全体でのＭＦＲは２３０℃、２１．１８Ｎ（２．１６ｋｇｆ）での値である。以下、特に記載のない限り、ＭＦＲは２３０℃、２１．１８Ｎでの値を示すものとする。
ＭＦＲは、ＪＩＳ  Ｋ  ７２１０−１：２０１４に従って測定される（以下同様）。
組成物全体でのＭＦＲは、（Ａ）〜（Ｃ）成分、（Ｅ）成分、（Ｆ）成分それぞれの含有量及びＭＦＲ等によって調整できる。
【００１２】
＜（Ａ）成分＞
（Ａ）成分は、以下の（ｉ）〜（ｖ）を満たすポリプロピレンである。（Ａ）成分は、本樹脂組成物の基材成分である。
（ｉ）ホモポリプロピレン成分とエチレン−プロピレン共重合体成分とから構成される。
（ｉｉ）２３０℃、２１．１８Ｎでのメルトマスフローレート（以下、「ＭＦＲ」ともいう。）が８０〜１１０ｇ／１０分である。
（ｉｉｉ）キシレン可溶分の極限粘度が２．３〜２．９ｄＬ／ｇである。
（ｉｖ）前記エチレン−プロピレン共重合体成分の含有量が当該ポリプロピレンの総質量に対して１３〜２０質量％である。
（ｖ）前記エチレン−プロピレン共重合体成分のプロピレン含量が前記エチレン−プロピレン共重合体成分の総質量に対して６９質量％超７９質量％以下である。
【００１３】
ホモポリプロピレン成分とエチレン−プロピレン共重合体成分とから構成されるポリプロピレンは、ヘテロファジック共重合体、ヘテロファジックポリプロピレン、あるいはブロックポリプロピレンとも称されるポリプロピレンの一種である。なお、エチレン−プロピレン共重合体成分はエラストマー成分である。
（Ａ）成分は、ホモポリプロピレン成分とエチレン−プロピレン共重合体成分とが化学的に結合したものであってもよく、ホモポリプロピレン成分とエチレン−プロピレン共重合体成分との単なるブレンド物であってもよい。
（Ａ）成分は、ホモポリプロピレンの存在下、エチレン及びプロピレン、並びに必要に応じて他のモノマーを重合することで得られる。（Ａ）成分の製造方法については後で詳しく説明する。
【００１４】
ホモポリプロピレン成分は、典型的には、結晶性ホモポリプロピレン成分である。
結晶性ホモポリプロピレン成分とは、立体規則性の高いホモポリプロピレンであり、ＤＳＣ（示差走査熱量測定法）で昇温速度１０℃／分で測定したときに、融点ピークが観測されるホモポリプロピレンである。
【００１５】
エチレン−プロピレン共重合体成分は、エチレン単位とプロピレン単位とからなる。
エチレン−プロピレン共重合体成分のプロピレン含量（プロピレン単位の含有割合、以下「ＰＣ」ともいう。）は、エチレン−プロピレン共重合体成分の総質量に対して６９質量％超７９質量％以下であり、７０〜７５質量％が特に好ましい。ＰＣが前記範囲内であれば、（Ａ）成分の物性バランス（剛性及び耐衝撃性）が優れる。
ＰＣは、１３Ｃ−ＮＭＲ（核磁気共鳴）法によって測定される。
【００１６】
（Ａ）成分のＭＦＲは、８０〜１１０ｇ／１０分であり、８５〜１００ｇ／１０分が特に好ましい。（Ａ）成分のＭＦＲが前記範囲の下限値以上であれば、本樹脂組成物のＭＦＲを前記範囲の下限値以上としやすい。（Ａ）成分のＭＦＲが前記範囲の上限値以下であれば、（Ａ）成分の耐衝撃性、製造安定性が優れる。
（Ａ）成分のＭＦＲは、ホモポリプロピレン成分のＭＦＲ、エチレン−プロピレン共重合体成分の含有量等によって調整できる。ホモポリプロピレン成分のＭＦＲは、ホモポリプロピレン成分の分子量によって調整できる。ホモポリプロピレン成分の分子量は、重合時の水素の濃度によって調整できる。
【００１７】
（Ａ）成分中のエチレン−プロピレン共重合体成分の含有量（以下「ＢＩＰＯ」ともいう。）は、（Ａ）成分の総質量に対して１３〜２０質量％であり、１４〜１６質量％が特に好ましい。ＢＩＰＯが前記範囲の下限値以上であれば、物性バランス（剛性）、製造コストが優れる。ＢＩＰＯが前記範囲の上限値以下であれば、物性バランス（耐衝撃性）が優れる。
ＢＩＰＯは、１３Ｃ−ＮＭＲ法によって測定される。
【００１８】
（Ａ）成分のキシレン可溶分の極限粘度（以下「ＸＳＩＶ」ともいう。）は、２．３〜２．９ｄＬ／ｇであり、２．４〜２．８ｄＬ／ｇが特に好ましい。ＸＳＩＶは、（Ａ）成分中のエチレン−プロピレン共重合体成分の極限粘度とみなすことができる。ＸＳＩＶが前記範囲の下限値以上であれば、物性バランス（特に耐衝撃性）が優れる。ＸＳＩＶが前記範囲の上限値以下であれば、耐衝撃性の内、面衝撃性が優れる。
ＸＳＩＶは、１３５℃のテトラヒドロナフタレン中での測定値である。
【００１９】
＜（Ｂ）成分＞
（Ｂ）成分は、以下の（ｖｉ）〜（ｖｉｉｉ）を満たすエラストマーである。（Ｂ）成分は、本樹脂組成物の流動性の向上、成形体の耐衝撃性の向上に寄与する。
（ｖｉ）α−オレフィンの炭素数が４〜８のエチレン−α−オレフィン共重合体である。
（ｖｉｉ）ＭＦＲが５０〜７０ｇ／１０分である。
（ｖｉｉｉ）密度が０．８５７〜０．８７３ｇ／ｃｍ３である。
（Ｂ）成分の分子鎖は通常、線状である。つまり（Ｂ）成分は通常、長鎖分岐を有しない。
【００２０】
エチレン−α−オレフィン共重合体は、エチレン単位と炭素数４〜８のα−オレフィン単位とを有する。
炭素数４〜８のα−オレフィンとしては、例えば１−ブテン、１−ペンテン、１−ヘキセン、１−オクテン等が挙げられ、１−オクテンが好ましい。
エチレン−α−オレフィン共重合体は、エチレン−α−オレフィン共重合体の特性を損なわない範囲で、エチレン単位及びα−オレフィン単位以外の他のモノマー単位をさらに有していてもよい。他のモノマーとしては、例えばジエン等が挙げられる。
【００２１】
（Ｂ）成分のＭＦＲは、５０〜７０ｇ／１０分であり、６０〜７０ｇ／１０分が特に好ましい。（Ｂ）成分のＭＦＲが前記範囲の下限値以上であれば、本樹脂組成物のＭＦＲを前記範囲の下限値以上としやすい。（Ｂ）成分のＭＦＲが前記範囲の上限値以下であれば、物性バランスが優れる。
【００２２】
（Ｂ）成分の密度は、０．８５７〜０．８７３ｇ／ｃｍ３であり、０．８６７〜０．８７３ｇ／ｃｍ３が特に好ましい。（Ｂ）成分の密度が前記範囲の下限値以上であれば、物性バランス（剛性）が優れる。（Ｂ）成分の密度が前記範囲の上限値以下であれば、物性バランス（耐衝撃性）が優れる。
密度は、ＪＩＳ  Ｋ  ７１１２：１９９９によって測定される。
【００２３】
＜（Ｃ）成分＞
（Ｃ）成分は、以下の（ｉｘ）〜（ｘｉｉ）を満たすエラストマーである。（Ｃ）成分は、成形体の光沢の低減、耐衝撃性の向上に寄与する。
（ｉｘ）α−オレフィンの炭素数が４〜８のエチレン−α−オレフィン共重合体である。
（ｘ）長鎖分岐（ｌоｎｇ−ｃｈａｉｎ  ｂｒａｎｃｈ）を有する。
（ｘｉ）ＭＦＲが０．３〜１ｇ／１０分である。
（ｘｉｉ）密度が０．８５７〜０．８７３ｇ／ｃｍ３である。
【００２４】
エチレン−α−オレフィン共重合体は、前記の通り、エチレン単位と炭素数４〜８のα−オレフィン単位とを有する。
（Ｃ）成分において、炭素数が４〜８のα−オレフィンとしては、前記と同様のものが挙げられ、１−ブテンが好ましい。
【００２５】
「長鎖分岐」とは、高分子量の分子鎖（主鎖）の途中から伸びている高分子量の分子鎖（分岐鎖）を意味する。したがって、（Ｃ）成分の分子鎖は、少なくとも１個の分岐点を持つ分岐分子鎖である。
「主鎖」及び「分岐鎖」はそれぞれ複数の構成単位（モノマー単位）から構成される部分である。
（Ｃ）成分の場合、主鎖、分岐鎖はそれぞれ、エチレン単位と炭素数４〜８のα−オレフィン単位とを有する。また、通常、主鎖の構成単位組成と、分岐鎖の構成単位組成とは同様である。
（Ｃ）成分中の最も長い線状分子鎖を主鎖としたときに、主鎖から伸びている長鎖分岐の数は、典型的には、主鎖の炭素原子１００００個当たり１〜５個程度である。
【００２６】
長鎖分岐の有無や長鎖分岐の数は、動的粘度に影響する。エチレン−α−オレフィン共重合体が線状である場合と長鎖分岐を有する場合とでは、長鎖分岐を有する方が、０．１〜１ｓｅｃ−１付近の低せん断速度領域での動的粘度が高くなり、１０〜１００ｓｅｃ−１付近の高せん断速度領域での動的粘度が低くなる。また、長鎖分岐を有する場合、長鎖分岐の数が多いほど、前記低せん断速度領域での動的粘度が高くなり、前記高せん断速度領域での動的粘度が低くなる。また、低せん断速度領域内でせん断速度が遅いほど、又は高せん断速度領域でせん断速度が速いほど、動的粘度の差は顕著になる。
したがって、予め、構造既知のエチレン−α−オレフィン共重合体（線状のエチレン−α−オレフィン共重合体、長鎖分岐の数が異なる複数の長鎖分岐を有するエチレン−α−オレフィン共重合体）について、せん断速度と動的粘度との関係を示すグラフを作成しておくことで、構造未知のエチレン−α−オレフィン共重合体についても、長鎖分岐の有無や長鎖分岐の数を判定できる。
又は伸長粘度測定における歪硬化やゲルパーミエーションクロマトグラフィー（ＧＰＣ）−光散乱測定による分子の広がりの違いの観察等の方法によっても長鎖分岐の有無や長鎖分岐の数を確認できる。
【００２７】
長鎖分岐を有するエチレン−α−オレフィン共重合体は、通常、溶融張力が高く、その結果、押出成形特性に優れると共に、射出成形においては、成形品の光沢を低下させることが可能となる。
【００２８】
（Ｃ）成分のＭＦＲは、０．３〜１ｇ／１０分であり、０．５〜０．８ｇ／１０分が特に好ましい。（Ｃ）成分のＭＦＲが前記範囲の下限値以上であれば、本樹脂組成物のＭＦＲを前記範囲の下限値以上としやすい。（Ｃ）成分のＭＦＲが前記範囲の上限値以下であれば、成形体が低光沢で耐衝撃性に優れたものとなる。
【００２９】
（Ｃ）成分の密度は、０．８５７〜０．８７３ｇ／ｃｍ３であり、０．８５７〜０．８６８ｇ／ｃｍ３が特に好ましい。（Ｂ）成分の密度が前記範囲の下限値以上であれば、製造安定性が優れる。（Ｂ）成分の密度が前記範囲の上限値以下であれば、物性バランス（剛性、耐衝撃性）が優れる。
密度は、ＪＩＳ  Ｋ  ７１１２：１９９９によって測定される。
【００３０】
＜（Ｄ）成分＞
（Ｄ）成分は、結晶核剤である。（Ｄ）成分は、ポリプロピレン結晶核の形成を促進させる機能を有する。ポリプロピレン結晶核が形成されることによって、成形体の剛性が高まる。透明性も向上する。
（Ｄ）成分としては、無機系結晶核剤、有機系結晶核剤等が挙げられる。
無機系結晶核剤としては、例えばタルク等の無機フィラーが挙げられる。
有機系結晶核剤としては、例えばノニトール系化合物、ソルビトール化合物、カルボン酸の金属塩、芳香族リン酸エステル系化合物、トリアミノベンゼン誘導体系化合物等が挙げられる。
【００３１】
ノニトール系化合物としては、例えば、１，２，３−トリデオキシ−４，６−５，７−ビス−ｏ−［（４−プロピルフェニル）メチレン］ノニトール等が挙げられる。
ソルビトール化合物としては、例えば、ジベンジリデンソルビトール、１，３，２，４−ジ−（メチルベンジリデン）ソルビトール、１，３，２，４−（エチルベンジリテン）ソルビトール、１，３，２，４−（メトキシベンジリデン）ソルビトール、１，３，２，４−（エトキシベンジリデン）ソルビトール等が挙げられる。
カルボン酸の金属塩としては、例えば、アジピン酸ナトリウム、アジピン酸カリウム、アジピン酸アルミニウム、セバシン酸ナトリウム、セバシン酸カリウム、セバシン酸アルミニウム、安息香酸ナトリウム、安息香酸アルミニウム、ジ−パラ−ｔ−ブチル安息香酸アルミニウム、ジ−パラ−ｔ−ブチル安息香酸チタン、ジ−パラ−ｔ−ブチル安息香酸クロム、ヒドロキシ−ジ−（パラ）−ｔ−ブチル安息香酸アルミニウム、１，２−シクロヘキサンジカルボキシル酸カルシウム等が挙げられる。
芳香族リン酸エステル系化合物としては、例えば、リン酸２，２’−メチレンビス（４，６−ジ−ｔ−ブチルフェニル）ナトリウム塩系化合物、リン酸−２，２’−メチレンビス（４，６−ジ−ｔｅｒｔ−ブチルフェニル）アルミニウム塩系化合物、リン酸−２，２’−メチレンビス（４，６−ジ−ｔｅｒｔ−ブチルフェニル）リチウム塩系化合物等が挙げられる。
トリアミノベンゼン誘導体系化合物としては、例えば、１，３，５−トリス（２，２−ジメチルプロパンアミド）ベンゼン等が挙げられる。
これらの結晶核剤は１種を単独で使用してもよいし、２種以上を併用してもよい。
【００３２】
（Ｄ）成分は、低光沢の観点では、タルク等の無機フィラー成分を含むことが好ましい。耐傷付き性、比重の観点では、有機系結晶核剤を含むことが好ましい。タルク等の無機フィラー成分及び有機系結晶核剤の両方を含んでもよい。
（Ｄ）成分としては、剛性向上効果が高いことから、芳香族リン酸エステル系化合物を含むことが好ましい。
【００３３】
＜（Ｅ）成分＞
（Ｅ）成分は、ステアリン酸マグネシウムである。（Ｅ）成分は、成形体の耐衝撃性と流動性（ＭＦＲ）の向上に寄与する。なお、（Ｅ）成分は滑剤としても機能するが、（Ｅ）成分以外の滑剤の場合、耐衝撃性の向上効果は見られない。
【００３４】
＜（Ｆ）成分＞
（Ｆ）成分は、ＭＦＲが１５００〜２０００ｇ／１０分であるホモポリプロピレンである。（Ｆ）成分は、本樹脂組成物の流動性の向上に寄与する。
（Ｆ）成分のＭＦＲは、１５００〜１８００ｇ／１０分が特に好ましい。（Ｆ）成分のＭＦＲが前記範囲の下限値以上であれば、本樹脂組成物のＭＦＲを前記範囲の下限値以上としやすい。（Ｆ）成分のＭＦＲが前記範囲の上限値以下であれば、成形体の耐衝撃性がより優れる。
【００３５】
＜他の成分＞
他の成分としては、例えば、酸化防止剤、塩素吸収剤、耐熱安定剤、光安定剤、紫外線吸収剤、内部滑剤、外部滑剤、アンチブロッキング剤、帯電防止剤、防曇剤、難燃剤、分散剤、銅害防止剤、中和剤、可塑剤、発泡剤、気泡防止剤、架橋剤、過酸化物、油展及び顔料（有機又は無機）等の添加剤が挙げられる。各添加剤の添加量は公知の量としてよい。
【００３６】
＜各成分の含有量＞
本樹脂組成物においては、前記（Ａ）成分と前記（Ｂ）成分と前記（Ｃ）成分との合計質量を１００質量％としたときに、前記（Ａ）成分の含有量が８６〜９４質量％、前記（Ｂ）成分の含有量が３〜７質量％、前記（Ｃ）成分の含有量が３〜７質量％であり、前記（Ａ）成分の含有量が８８〜９２質量％、前記（Ｂ）成分の含有量が４〜６質量％、前記（Ｃ）成分の含有量が４〜６質量％であることが特に好ましい。
（Ａ）成分の含有量が前記範囲の下限値以上であれば、製造コスト、製造安定性が優れ、前記範囲の上限値以下であれば、（Ｂ）成分及び（Ｃ）成分による効果が充分に発揮される。（Ｂ）成分の含有量が前記範囲の下限値以上であれば、本樹脂組成物の流動性が優れ、前記範囲の上限値以下であれば、成形体の耐衝撃性が優れる。（Ｃ）成分の含有量が前記範囲の下限値以上であれば、成形体が低光沢になり、耐衝撃性にも優れ、前記範囲の上限値以下であれば、本樹脂組成物の流動性が優れる。
【００３７】
（Ｄ）成分の含有量は、（Ａ）成分と（Ｂ）成分と（Ｃ）成分との合計１００質量部に対し、０．０３〜２．５質量部であり、０．０５〜２．０質量部が特に好ましい。（Ｄ）成分の含有量が前記範囲の下限値以上であれば、成形体の剛性が優れる。（Ｄ）成分の含有量が前記範囲の上限値以下であれば、コストを低く抑えることができる。また、（Ｄ）成分はタルクを含み得るが、タルクの含有量が前記範囲の上限値を超えないことで、成形体の耐傷付き性が優れ、比重も低く抑えることができる。
本樹脂組成物中のタルクの含有量は、（Ａ）成分と（Ｂ）成分と（Ｃ）成分との合計１００質量部に対し、０〜２質量部が好ましく、０〜１．５質量部が特に好ましい。
【００３８】
（Ｅ）成分の含有量は、（Ａ）成分と（Ｂ）成分と（Ｃ）成分との合計１００質量部に対し、０．０５〜１質量部であり、０．１〜０．４質量部が特に好ましい。（Ｅ）成分の含有量が前記範囲の下限値以上であれば、成形体の耐衝撃性、流動性がより優れる。（Ｅ）成分の含有量が前記範囲の上限値以下であれば、成形性表面性状（ブリードアウト）がより優れる。
【００３９】
本樹脂組成物が（Ｆ）成分を含む場合、（Ｆ）成分の含有量は、（Ａ）成分と（Ｂ）成分と（Ｃ）成分との合計１００質量部に対し、０．５〜５質量部が好ましく、０．５〜４質量部がより好ましく、０．５〜３質量部が特に好ましい。（Ｆ）成分の含有量が前記範囲の下限値以上であれば、本樹脂組成物の流動性がより優れる。（Ｆ）成分の含有量が前記範囲の上限値以下であれば、成形体の耐衝撃性が優れる。
【００４０】
＜ポリプロピレン系樹脂組成物の製造方法＞
本樹脂組成物の製造方法としては、（Ａ）成分と（Ｂ）成分と（Ｃ）成分と（Ｄ）成分と（Ｅ）成分とを混合する方法が挙げられる。必要に応じて、（Ｆ）成分及び他の成分のいずれか１以上をさらに混合してもよい。各成分の添加の順序には制限はない。
混合の方法としては特に制限はなく、例えば、ヘンシェルミキサー、タンブラーミキサー等のミキサーを用いる方法が挙げられる。
混合した後、得られた混合物を溶融混練し、さらにペレット化してもよい。溶融混練装置としては、単軸押出機、二軸押出機、バンバリーミキサー、ニーダー、ロールミル等を用いることができる。
（Ａ）〜（Ｆ）成分及び他の成分はそれぞれ、市販品が利用可能であれば市販品を用いてよい。公知の製造方法により製造したものを用いてもよい。
【００４１】
（（Ａ）成分の製造方法）
（Ａ）成分の製造方法としては、ホモポリプロピレンの存在下、エチレン及びプロピレン、並びに必要に応じて他のモノマーを重合する方法が挙げられる。重合によってエチレン−プロピレン共重合体が生成し、重合生成物として（Ａ）成分が得られる。ホモポリプロピレンの存在下で前記重合を行うことにより、（Ａ）成分の生産性が高くなる上に、エチレン−プロピレン共重合体の分散性が高くなるため、物性バランスが向上する。
【００４２】
（Ａ）成分の製造方法としては、典型的には、多段重合法が用いられる。例えば、二段の重合反応器を備える重合装置の一段目の重合反応器にて、プロピレンを重合してホモポリプロピレンを得て、得られたホモポリプロピレンを二段目の重合反応器に供給すると共に、この二段目の重合反応器にてエチレン及びプロピレン、並びに必要に応じて他のモノマーを重合することで（Ａ）成分を得ることができる。
重合条件は、公知の重合条件と同様であってよい。例えば一段目の重合条件としては、プロピレンが液相でモノマー密度と生産性の高いスラリー重合法が挙げられる。二段目の重合条件としては、一般的にプロピレンへの溶解性が高い共重合体の製造が容易な気相重合法が挙げられる。
重合（プロピレンの重合、エチレン及びプロピレン等の重合）は、通常、触媒を用いて行われる。重合の際、必要に応じて、分子量の調整のために、水素が添加されてもよい。
１段目の重合反応器での重合の前に、その後の本重合の足がかりとなるポリマー鎖を固体触媒成分に形成させるために、プロピレンの予備重合を行ってもよい。
【００４３】
触媒としては、公知のオレフィン重合触媒を用いることができる。
触媒としては、立体特異性チーグラー・ナッタ触媒が好ましく、以下の触媒（Ｉ）が特に好ましい。
触媒（Ｉ）：マグネシウム、チタン、ハロゲン及び電子供与体化合物を含有する固体触媒と、有機アルミニウム化合物と、外部電子供与体化合物とを含む触媒。
【００４４】
前記固体触媒中の電子供与体化合物（「内部電子供与体化合物」ともいう）としては、フタレート系化合物、スクシネート系化合物、ジエーテル系化合物が挙げられる。得られるポリプロピレンの立体規則性が高く、分子量分布が広くなることから、フタレート系化合物又はスクシネート系化合物が好ましい。フタレート系化合物としては、例えばジメチルフタレート、ジエチルフタレート、ジブチルフタレート、ジイソブチルフタレート、ジイソプロピルフタレート、ジオクチルフタレート等が挙げられる。スクシネート系化合物としては、例えばジエチル−２，３−（ジイソプロピル）スクシネート、ジイソブチル−２，３−（ジイソプロピル）スクシネート、ジ−ｎ−ブチル−２，３−（ジイソプロピル）スクシネート、ジエチル−２，３−（ジシクロヘキシル）−２−（メチル）スクシネート、ジイソブチル−２，３−（ジシクロヘキシル）−２−（メチル）スクシネート、３，６−ジメチルシクロヘキサン−１，２−ジカルボン酸ジイソブチル等が挙げられる。
【００４５】
前記有機アルミニウム化合物としては、例えばトリエチルアルミニウム、トリブチルアルミニウム等のトリアルキルアルミニウム、トリイソプレニルアルミニウム等のトリアルケニルアルミニウム、ジエチルアルミニウムエトキシド、ジブチルアルミニウムブトキシド等のジアルキルアルミニウムアルコキシド、エチルアルミニウムセスキエトキシド、ブチルアルミニウムセスキブトキシド等のアルキルアルミニウムセスキアルコキシドのほかに、Ｒ７２．５Ａｌ（ＯＲ８）０．５（Ｒ７，Ｒ８は、各々異なってもよいし同じでもよい炭化水素基である。）で表わされる平均組成を有する、部分的にアルコキシ化されたアルキルアルミニウム、ジエチルアルミニウムクロリド、ジブチルアルミニウムクロリド、ジエチルアルミニウムブロミド等のジアルキルアルミニウムハロゲニド、エチルアルミニウムセスキクロリド、ブチルアルミニウムセスキクロリド、エチルアルミニウムセスキブロミド等のアルキルアルミニウムセスキハロゲニド、エチルアルミニウムジクロリド、プロピルアルミニウムジクロリド、ブチルアルミニウムジブロミド等のアルキルアルミニウムジハロゲニドなどの部分的にハロゲン化されたアルキルアルミニウム、ジエチルアルミニウムヒドリド、ジブチルアルミニウムヒドリドなどのジアルキルアルミニウムヒドリド、エチルアルミニウムジヒドリド、プロピルアルミニウムジヒドリド等のアルキルアルミニウムジヒドリドなどの部分的に水素化されたアルキルアルミニウム、エチルアルミニウムエトキシクロリド、ブチルアルミニウムブトキシクロリド、エチルアルミニウムエトキシブロミド等の部分的にアルコキシ化及びハロゲン化されたアルキルアルミニウム等が挙げられる。
【００４６】
外部電子供与体化合物は、典型的には、有機ケイ素化合物を含む。好ましい有機ケイ素化合物として、例えば、トリメチルメトキシシラン、トリメチルエトキシシラン、ジメチルジメトキシシラン、ジメチルジエトキシシラン、ジイソプロピルジメトキシシラン、ｔ−ブチルメチルジメトキシシラン、ｔ−ブチルメチルジエトキシシラン、ｔ−アミルメチルジエトキシシラン、ジフェニルジメトキシシラン、フェニルメチルジメトキシシラン、ジフェニルジエトキシシラン、ビスｏ−トリルジメトキシシラン、ビスｍ−トリルジメトキシシラン、ビスｐ−トリルジメトキシシラン、ビスｐ−トリルジエトキシシラン、ビスエチルフェニルジメトキシシラン、ジシクロペンチルジメトキシシラン、ジシクロヘキシルジメトキシシラン、シクロヘキシルメチルジメトキシシラン、シクロヘキシルメチルジエトキシシラン、エチルトリメトキシシラン、エチルトリエトキシシラン、ビニルトリメトキシシラン、メチルトリメトキシシラン、ｎ−プロピルトリエトキシシラン、デシルトリメトキシシラン、デシルトリエトキシシラン、フェニルトリメトキシシラン、γ−クロルプロピルトリメトキシシラン、メチルトリエトキシシラン、エチルトリエトキシシラン、ビニルトリエトキシシラン、ｔ−ブチルトリエトキシシラン、テキシルトリメトキシシラン、ｎ−ブチルトリエトキシシラン、ｉｓｏ−ブチルトリエトキシシラン、フェニルトリエトキシシラン、γ−アミノプロピルトリエトキシシラン、クロルトリエトキシシラン、エチルトリイソプロポキシシラン、ビニルトリブトキシシラン、シクロヘキシルトリメトキシシラン、シクロヘキシルトリエトキシシラン、２−ノルボルナントリメトキシシラン、２−ノルボルナントリエトキシシラン、２−ノルボルナンメチルジメトキシシラン、ケイ酸エチル、ケイ酸ブチル、トリメチルフエノキシシラン、メチルトリアリルオキシシラン、ビニルトリス（β−メトキシエトキシシラン）、ビニルトリアセトキシシラン、ジメチルテトラエトキシジシロキサン等が挙げられる。
【００４７】
なお、多段重合法により（Ａ）成分を得る方法は上記の方法に限定されず、ホモポリプロピレンを複数の重合反応器にて重合してもよいし、エチレン−プロピレン共重合体を複数の重合反応器にて重合してもよい。
（Ａ）成分を得る方法として、モノマー濃度や重合条件の勾配を有する重合器を用いて行う方法も挙げられる。このような重合器では、例えば、少なくとも２つの重合領域が接合されたものを使用し、気相重合でモノマーを重合することができる。具体的には、触媒の存在下、上昇管からなる重合領域にてモノマーを供給して重合し、上昇管に接続された下降管にてモノマーを供給して重合し、上昇管と下降管とを循環しながら、重合生成物を回収する。この方法では、上昇管中に存在する気体混合物が下降管に入るのを全面的又は部分的に防止する手段を備える。また、上昇管中に存在する気体混合物とは異なる組成を有する気体及び／又は液体混合物を下降管中に導入する。この重合方法は、例えば、特表２００２−５２０４２６号公報に記載された方法を適用することができる。
【００４８】
＜作用効果＞
本樹脂組成物にあっては、（Ａ）〜（Ｅ）成分を特定の割合で含むため、成形時の流動性が高い。また、本樹脂組成物を成形して得られる成形体は、剛性と耐衝撃性の物性バランスに優れ、低光沢である。
すなわち、基材成分である（Ａ）成分に対して、エラストマー成分である（Ｂ）成分及び（Ｃ）成分、並びに（Ｅ）成分を組み合わせることで耐衝撃性がさらに高まり、（Ｄ）成分を組み合わせることで剛性が向上し、剛性と耐衝撃性の物性バランスがより優れたものとなる。また、（Ａ）成分自体のＭＦＲが比較的高いこと、（Ａ）成分に加えて（Ｂ）成分、（Ｅ）成分、必要に応じてさらに（Ｆ）成分を含むことから、成形時に高い流動性を示す。また、（Ｃ）成分を含むため、タルクを含まない、又はタルクの含有量が微量であっても、成形体が低光沢になる。
さらに、（Ｄ）成分の含有量が一定以下、ひいてはタルクの含有量が一定以下であることで、成形体の耐傷付き性が優れる。また、比重を低く抑えることができ、成形体を軽量にできる。
本樹脂組成物の流動性は、射出圧縮成形を行うのに充分に高いものである。例えば、薄肉の成形体を射出圧縮成形によって得る場合でも、樹脂組成物が金型キャビティ内の一部に行き渡らない、いわゆるショートショットと称される成形不良が生じにくい。そのため、本樹脂組成物は、射出圧縮成形用材料として有用である。
【００４９】
〔射出圧縮成形体〕
本発明の射出圧縮成形体は、本樹脂組成物からなる。
本発明の射出圧縮成形体は、本樹脂組成物を射出圧縮成形することにより得られる。
本樹脂組成物の射出圧縮成形は、公知の方法により行うことができる。
本発明の射出圧縮成形体は、例えば、自動車内装材、日用品、電気製品の筐体、食品包装容器等として使用することができる。本発明の射出圧縮成形体の用途としては、特に、低光沢である点で、自動車内装材が好適である。
【実施例】
【００５０】
以下に、実施例及び比較例を示すが、本発明は以下の実施例に限定されない。
本実施例で用いた測定方法及び材料を以下に示す。
【００５１】
〔測定方法〕
＜ＭＦＲ＞
ＭＦＲは、ＪＩＳ  Ｋ  ７２１０−１：２０１４に従って、温度２３０℃、荷重２１．１８Ｎの条件で測定した。
【００５２】
＜密度＞
密度は、ＪＩＳ  Ｋ  ７１１２：１９９９に従って測定した。
【００５３】
＜ポリプロピレンの総エチレン量＞
１、２、４−トリクロロベンゼン／重水素化ベンゼンの混合溶媒に溶解した試料について、Ｂｒｕｋｅｒ社製ＡＶＡＮＣＥＩＩＩ  ＨＤ４００（１３Ｃ共鳴周波数１００ＭＨｚ）を用い、測定温度１２０℃、フリップ角４５度、パルス間隔７秒、試料回転数２０Ｈｚ、積算回数５０００回の条件で１３Ｃ−ＮＭＲのスペクトルを得た。
上記で得られたスペクトルを用いて、Kakugo，Y.Naito，K.Mizunuma  and  T.Miyatake，Macromolecules，15，1150-1152（1982）の文献に記載された方法により、ポリプロピレンの総エチレン量（質量％）を求めた。
【００５４】
＜エチレン−プロピレン共重合体成分のプロピレン含量（質量％）＞
上記文献に記載された方法でポリプロピレンの総エチレン量を測定するに際して求めたＴββの積分強度の替わりに、下記式で求めた積分強度Ｔ’ββを使用した以外は、総エチレン量と同様の方法で計算を行い、エチレン−プロピレン共重合体成分中のエチレン含量（質量％）を求めた。
Ｔ’ββ＝０．９８×Ｓαγ×Ａ／（１−０．９８×Ａ）
ここで、Ａ＝Ｓαγ／（Ｓαγ＋Ｓαδ）であり、上記文献に記載のＳαγ及びＳαδより算出される。
エチレン−プロピレン共重合体成分のプロピレン含量（ＰＣ）は、「１００−エチレン−プロピレン共重合体成分中のエチレン含量」で算出される。
【００５５】
＜ポリプロピレンにおけるエチレン−プロピレン共重合体成分の含有量＞
ポリプロピレンの総質量に対するエチレン−プロピレン共重合体成分の含有量（ＢＩＰＯ）は、以下の式によって求めた。
エチレン−プロピレン共重合体成分の含有量（質量％）＝ポリプロピレンの総エチレン量／（エチレン−プロピレン共重合体成分中のエチレン含量／１００）
【００５６】
＜ポリプロピレンのキシレン可溶分の極限粘度＞
以下の方法によってポリプロピレンのキシレン可溶分を得て、キシレン可溶分の極限粘度（ＸＳＩＶ）を測定した。
ポリプロピレンのサンプル２．５ｇを、ｏ−キシレン（溶媒）を２５０ｍＬ入れたフラスコに入れ、ホットプレートおよび還流装置を用いて、１３５℃で、窒素パージを行いながら、３０分間撹拌し、樹脂組成物を完全溶解させた後、２５℃で１時間、冷却した。これにより得られた溶液を、濾紙を用いて濾過した。濾過後の濾液を１００ｍＬ採取し、アルミニウムカップ等に移し、窒素パージを行いながら、１４０℃で蒸発乾固を行い、室温で３０分間静置して、キシレン可溶分を得た。
極限粘度は、テトラヒドロナフタレン中、１３５℃において毛細管自動粘度測定装置（ＳＳ−７８０−Ｈ１、柴山科学器械製作所製）を用いて測定した。
【００５７】
〔材料〕
ポリプロピレン（Ａ−１）：後述する製造例１で製造したポリプロピレン。
ポリプロピレン（ａ−２）：後述する製造例２で製造したポリプロピレン。
ＥＧ８４０７：長鎖分岐を有しないエラストマー、エチレン−１−オクテン共重合体、ダウ社製「エンゲージ（登録商標）８４０７」、ＭＦＲ：６０ｇ／１０分、密度：０．８７２ｇ／ｃｍ３。
ＨＭ７４８７：長鎖分岐を有するエラストマー、エチレン−１−ブテン共重合体、ダウ社製「エンゲージＨＭ７４８７」、ＭＦＲ：０．６ｇ／１０分、密度：０．８６０ｇ／ｃｍ３。
Ａ−０５５０Ｓ：長鎖分岐を有しないエラストマー、エチレン−１−ブテン共重合体、三井化学社製「Ａ−０５５０Ｓ」、ＭＦＲ：０．９ｇ／１０分、密度：０．８６１ｇ／ｃｍ３。
ＥＧ７４５７：長鎖分岐を有しないエラストマー、エチレン−１−ブテン共重合体、ダウ社製「エンゲージ７４５７」、ＭＦＲ：４ｇ／１０分、密度：０．８６２ｇ／ｃｍ３。
ＮＡ−１８：２，４，８，１０−テトラ（ｔｅｒｔ−ブチル）−６−ヒドロキシ−１２Ｈ−ジベンゾ［ｄ，ｇ］［１，３，２］ジオキサホスホシン６−オキシド  ナトリウム塩を含む核剤、ＡＤＥＫＡ社製「アデカスタブＮＡ−１８」。
タルク：ネオライト興産製ネオタルクＵＮＩ０５。
ＭｇＳｔ：ステアリン酸マグネシウム。
（Ｆ−１）：ホモポリプロピレン、サンアロマー社製「ＰＷＨ００Ｎ」、ＭＦＲ：１８００ｇ／１０分。
酸化防止剤：ＢＡＳＦ社製「Ｂ２２５」。
中和剤：カルシウムステアレート、淡南化学社製。
耐光剤：ＡＤＥＫＡ社製「アデカスタブＬＡ５０２ＸＰ」。
【００５８】
＜製造例１：ポリプロピレン（Ａ−１）の製造＞
ＭｇＣｌ２上にＴｉと内部ドナーとしてのジイソブチルフタレートを担持させた固体触媒を、欧州特許第７２８７６９号公報の実施例５に記載された方法により調製した。次いで、上記固体触媒と、有機アルミニウム化合物としてトリエチルアルミニウム（ＴＥＡＬ）と、外部電子供与体化合物としてジシクロペンチルジメトキシシラン（ＤＣＰＭＳ）を用い、固体触媒に対するＴＥＡＬの質量比が２０、ＤＣＰＭＳに対するＴＥＡＬの質量比が１０となる量で、１２℃において２４分間接触させて触媒を得た。
得られた触媒を、液体プロピレン中において懸濁状態で２０℃にて５分間保持することによって予備重合を行って予備重合物を得た。
得られた予備重合物を、二段の重合反応器を直列に備える重合装置の一段目の重合反応器に導入し、さらにプロピレンを供給して重合を行い、ホモポリプロピレンを製造した。二段目の重合反応器に、前記ホモプロピレン、エチレン、プロピレンを供給して重合を行い、エチレン−プロピレン共重合体を製造した。これにより、ホモポリプロピレン成分とエチレン−プロピレン共重合体成分とから構成されたポリプロピレン（Ａ−１）を得た。
重合中は、温度と圧力を調整し、水素を分子量調整剤として用いた。
重合温度と反応物の比率は、一段目の重合反応器では、重合温度、水素濃度がそれぞれ７０℃、３．８４モル％、二段目の重合反応器では、重合温度、水素濃度、Ｃ２／（Ｃ２＋Ｃ３）のモル比が、それぞれ８０℃、１．５２モル％、０．２１であった。Ｃ２、Ｃ３はそれぞれエチレン、プロピレンを示す。また、エチレン−プロピレン共重合体成分の含有量（ＢＩＰＯ）が１５．５質量％となるように一段目と二段目の滞留時間分布を調整した。
得られたポリプロピレン（Ａ−１）のＭＦＲは９１ｇ／１０分、ＢＩＰＯは１５．５質量％、ＰＣは７２．５質量％、ＸＳＩＶは２．６ｄＬ／ｇであった。
【００５９】
＜製造例２：ポリプロピレン（ａ−２）の製造＞
一段目の重合反応器の水素濃度を２．９３モル％、二段目の重合反応器の水素濃度とＣ２／（Ｃ２＋Ｃ３）を２．４５モル％と０．４５モル比に変更した以外は製造例１と同様にして、ホモポリプロピレン成分とエチレン−プロピレン共重合体成分とから構成されたポリプロピレン（ａ−２）を得た。
ポリプロピレン（ａ−２）のＭＦＲは１０６ｇ／１０分、ＢＩＰＯは１５．５質量％、ＰＣは５３．５質量％、ＸＳＩＶは２．０ｄＬ／ｇであった。
【００６０】
＜実施例１＞
製造例１で得たポリプロピレン（Ａ−１）の９０質量部と、ＥＧ８４０７の５質量部と、ＨＭ７４８７の５質量部と、ＮＡ−１８の０．２質量部と、タルクの１質量部と、ＭｇＳｔの０．２質量部と、酸化防止剤の０．３質量部と、中和剤の０．０５質量部と、耐光剤の０．２質量部とを配合し、ヘンシェルミキサーで１分間撹拌しながら混合した後、スクリュー直径３０ｍｍの２軸押出機（日本製鋼所製ＴＥＸ３０α）を用いて、スクリュー回転数５００ｒｐｍ、シリンダー温度２００℃、吐出量３０ｋｇ／ｈｒの条件で溶融混練した。押出したストランドを水中で冷却した後、ペレタイザーでカットし、表１に示す組成のポリプロピレン系樹脂組成物のペレットを得た。
【００６１】
＜実施例２、比較例１〜７＞
表１に示す組成になるように、混合する材料の種類及び量を変更した以外は実施例１と同様にして、ポリプロピレン系樹脂組成物を得た。
【００６２】
各例で得られたポリプロピレン系樹脂組成物について、前記と同様にしてＭＦＲ及び密度を測定した。また、以下の評価を行った。結果を表１に示す。
【００６３】
（曲げ弾性率）
ポリプロピレン系樹脂組成物を、射出成形機（ＦＡＮＵＣ製ＲＯＢＯＳＨＯＴ  Ｓ−２０００ｉ１００Ｂ）を用い、ＪＩＳ  Ｋ６９２１−２表１に従って成形温度２００℃の条件で成形し、幅１０ｍｍ、長さ８０ｍｍ、厚み４ｍｍに加工して測定用試験片を得た。この測定用試験片について、ＪＩＳ Ｋ７１７１：２００８に従って、島津製作所製全自動試験機（ＡＧ−Ｘ１０ＫＮ）を用い、温度２３℃、相対湿度５０％、スパン間６４ｍｍ、曲げ速度２．０ｍｍ／分の条件で曲げ弾性率（ＭＰａ）を測定した。
曲げ弾性率の値が高い程、剛性に優れる。曲げ弾性率は、１２００ＭＰａ以上が好ましい。
【００６４】
（曲げ強度）
上記曲げ弾性率測定と同時に、ＪＩＳ  Ｋ７１７１：２００８に従って、曲げ強度（ＭＰａ）を測定した。
曲げ強度の値が高い程、成形品に負荷がかかったときの耐白化・破損性に優れる。曲げ強度は、３４ＭＰａ以上が好ましい。
【００６５】
（シャルピー衝撃強度）
ポリプロピレン系樹脂組成物を、射出成形機（ＦＡＮＵＣ製ＲＯＢＯＳＨＯＴ  Ｓ−２０００ｉ１００Ｂ）を用い、ＪＩＳ  Ｋ６９２１−２表１に従って成形温度２００℃の条件で成形し、幅１０ｍｍ、長さ８０ｍｍ、厚み４ｍｍに加工してから幅方向に２ｍｍのノッチ（形状Ａ）を入れ、測定用試験片を得た。この測定用試験片について、ＪＩＳ Ｋ７１１１−１：２０１２に従って、株式会社東洋精機製作所製デジタル衝撃試験機（ＤＧ−ＵＢ２）を用い、温度２３℃の条件でシャルピー衝撃強度（ｋＪ／ｍ２）を測定した。
シャルピー衝撃強度の値が高い程、耐衝撃性に優れる。シャルピー衝撃強度は、７ｋＪ／ｍ２以上が好ましい。
【００６６】
（光沢）
ポリプロピレン系樹脂組成物を、射出成形機（東芝機械製ＥＣ１６０ＮＩＩ）を用い、２２０℃の条件で成形し、幅１４０ｍｍ、長さ３００ｍｍ、厚み３ｍｍ（鏡面）の測定用試験片を得た。この測定用試験片について、ＪＩＳ  Ｚ８７４１：１９９７に従って、株式会社村上色彩研究所製光沢計を用いて６０°光沢度（％）を測定した。
６０°光沢度が低い程、低光沢である。６０°光沢度は、７３％以下が好ましい。
【００６７】
【表１】
2018104673.tif 000002
【００６８】
表１中、ポリプロピレン（（Ａ）成分）、（Ｂ）成分、（Ｃ）成分及び他のエラストマーの含有量は、それらの合計質量（１００質量％）に対する割合（質量％）である。これら以外の成分の含有量は、ポリプロピレン、（Ｂ）成分、（Ｃ）成分及び他のエラストマーの合計１００質量部に対する割合（質量部）である。
【００６９】
実施例１〜２のポリプロピレン系樹脂組成物は、ＭＦＲが７０ｇ／１０分以上であり、射出圧縮成形に用いるのに充分な流動性を有していた。また、その成形体は、剛性と耐衝撃性の物性バランスに優れ、低光沢であった。
ポリプロピレンのエチレン−プロピレン共重合体成分のＰＣが６９質量％以下である比較例１のポリプロピレン系樹脂組成物の成形体は、耐衝撃性に劣っていた。
（Ｃ）成分を含まない比較例２、（Ｃ）成分の含有量が３質量％未満である比較例３、（Ｃ）成分の代わりに、ＭＦＲは同等であるが長鎖分岐を有しないエラストマーを用いた比較例４、（Ｂ）成分及び（Ｃ）成分に代わりに、ＭＦＲがこれらの混合物のＭＦＲと同等であるが長鎖分岐を有しないエラストマーを用いた比較例５それぞれのポリプロピレン系樹脂組成物の成形体は高光沢であった。
（Ｅ）成分を含有しない比較例６はＭＦＲと耐衝撃性に劣っていた。
（Ｄ）成分を含有しない比較例７は剛性に劣っていた。